(57)【要約】【課題】術前における外科医の手技練習やシミュレーション、使用治具の選択決定などの際に好適に使用することができる、生体安全性が高くかつ高い学習効果が期待される臓器モデルを提供すること。【解決手段】生体部位を模した臓器モデルであって、白金系触媒を用いた付加反応型シリコーン樹脂によって構成されることを特徴とする。この臓器モデルは、溶剤可溶性樹脂によって作成された生体部位を模した模写型の表面に、上記付加反応型シリコーン樹脂を所定肉厚にて塗布し、当該付加反応型シリコーン樹脂を硬化させた後、溶剤によって模写型を溶解除去することによって製造できる。【選択図】図２
2016139069.tif 000002
【特許請求の範囲】
【請求項１】
生体部位を模した臓器モデルであって、白金系触媒を用いた付加反応型シリコーン樹脂によって構成されることを特徴とする臓器モデル。
【請求項２】
前記臓器モデルが、透明性を有するものである請求項１に記載の臓器モデル。
【請求項３】
前記臓器モデルが、脳内血管モデルである請求項１または２に記載の臓器モデル。
【請求項４】
生体部位を模した臓器モデルの製造方法であって、溶剤可溶性樹脂によって作成された生体部位を模した模写型の表面に、白金系触媒を用いた付加反応型シリコーン樹脂を所定肉厚にて塗布し、当該付加反応型シリコーン樹脂を硬化させた後、溶剤によって模写型を溶解除去することを特徴とする臓器モデルの製造方法。
【請求項５】
前記溶剤可溶性樹脂はＡＢＳ樹脂である請求項４に記載の臓器モデルの製造方法。
【発明の詳細な説明】
【技術分野】
【０００１】
本発明は、臓器モデルおよびその製造方法に関し、詳しくは、術前における外科医の手技練習やシミュレーション、使用治具の選択決定などの際に好適に使用することができる安全性が高くかつ高い学習効果が期待される臓器モデルおよびその製造方法に関する。
【背景技術】
【０００２】
従来、医療現場では、レントゲン装置やＣＴスキャン装置、超音波診断装置等が用いられており、医者は、これらの装置から得られるデータ（写真、画像データなどの二次元データ）から患部の状態を把握したり、これらのデータを参照して実際に手術等することが行われていた。
【０００３】
しかしながら、実際に人体の手術をするに際しては、上記したような二次元データのみならず、対象となる患部を三次元的に事前に把握することが重要である。例えば、脳血管外科手術では、術前シミュレーションは重要であるが、画像所見のみで血管構造を把握することは困難である。
【０００４】
すなわち、脳血管外科手術には、例えば、脳動脈瘤クリッピング術におけるクリップ、脳動脈瘤コイル塞栓術における塞栓用コイル、ガイドワイヤー、マイクロカテーテル、バルーンカテーテル、ステント、脳ベラ、バイポーラー、吸引管、マイクロはさみ等の使用や手術用顕微鏡操作が必要不可欠であり、これらの治具の適切な選択や、治具の使い方に術者が熟達することが手術を安全、正確に且つ敏速に行うために望まれることである。
【０００５】
従来の外科手術における手技習得の教育と訓練は、手術の見学、手術の助手を務める指導医の下での実践、成書・電子媒体等による学習、ラットの血管吻合練習等が主であった。また、従来の顕微鏡下のトレーニングシステムとしては、解剖用死体脳・頭蓋骨を用いた手術練習法がある。このような解剖用死体脳・頭蓋骨を用いる方法では、頭蓋底外科の練習または考察が可能であり、脳の外科的解剖を理解することができる利点があるが、生体脳組織の弾性が再現できない、繰り返し練習ができない、また日本では検体が入手困難である等の難点がある。
【０００６】
このような観点から、種々の手法により臓器モデルを製造することも提案されている。例えば、特許文献１には、ＣＴスキャンによって取り込んだ画像データから、実際に立体的な臓器モデルを作成する技術が開示されている。光学的造形法によって立体的な臓器を製造するものであり、ＣＴスキャナなどによって得られた二次元画像データに基づいて、光硬化性樹脂に対してレーザ光を照射して立体的な臓器モデルを製造する。
【０００７】
また、特許文献２においては、光学的造形法によって臓器の外形体と内形体を形成しておき、前記外形体を用いて内部空間を有する割り型（基本型）を作成すると共に、前記内形体を用いて中子形成用の割り型（中子型）を作成しておく。そして、前記中子型から実際の中子を形成し、この中子を前記基本型に対して所定の空間を有するように位置決めセットして両者の空間に柔軟性を有する熱可塑性樹脂を注入し、熱可塑性樹脂が硬化した後、中子を溶融、除去することによって、柔軟性を有する臓器モデルを製造している。
【０００８】
また、非特許文献１においては、３Ｄ−ＣＴＡ（三次元脳血管造影）によって得られたデータを利用して３Ｄプリンタにより、元の動脈と動脈瘤との模写型をＡＢＳ樹脂（アクリル−ブタジエン−スチレン共重合体）にて作成し、この模写型の表面に縮合反応型シリコーン樹脂（ELASTOSIL（商標名）M 8012、旭化成ワッカーシリコーン株式会社製）を塗布し、硬化させた後に、キシレンでＡＢＳ樹脂製模写型を溶解して、柔軟性のある中空臓器モデルを製造している。
【先行技術文献】
【特許文献】
【０００９】
【特許文献１】特開平５−１１６８９号公報
【特許文献２】特開２０１２−１３７５１４号公報
【非特許文献１】Development of Three-Dimensional Hollow Elastic Model for Cerebral Aneurysm Clipping Simulation Enabling Rapid and Low Cost Prototyping, Toshihiro Mashiko et., al., 2013年10月, World neurosurgery.org, http://dx.doi.org/10.1016/j.wneu.2013.10.032
【発明の概要】
【発明が解決しようとする課題】
【００１０】
しかし、特許文献１におけるように光学的造形法によって製造される臓器モデルは、光硬化性樹脂で構成されるため、実際の人体の臓器と比較すると、その硬度が極めて高く、また、臓器のような弾力性を備えていないことから、触手した感覚は勿論、上記したようなクリップなどの術中に使用する治具を操作する際の挙動についても異なってしまい、実際の手術をシミュレーションする上では適切なものではない。
【００１１】
また、人体の臓器は極めて複雑な形状となっていることから、特許文献２におけるような方法では、型を抜く方向や割る位置が難しく、忠実なモデルを製造し難いという問題がある。また、最終の型を製造するまでには、臓器の外形体、及び内形体を形成しておき、これらを転写して前記基本型（外型）、及び中子を作成するため、製造工程が複雑で製品コストが高くなると共に、精度も低下してしまう。さらに、患者固有の臓器モデルを再現するケースでは、上記したような型を製造することは、かえって型代が高くなってしまうという問題がある。
【００１２】
非特許文献１における方法によれば、３Ｄ−ＣＴＡ（三次元脳血管造影）によって得られたデータを利用して３Ｄプリンタによって、比較的簡単に模写型を作成することができ、これに反応性シリコーン樹脂をコーティングした後、模写型を有機溶剤で溶解することによって、中空形状の臓器であっても、忠実なモデルを安価に製造することができる。しかしながら、非特許文献１において開示された縮合型反応性シリコーン樹脂は、生体に対しては有害となる有機錫を硬化剤として用いている。このため、得られた臓器モデルにて手術のシミュレーションを行った場合、このシミュレーションにおいて使用した治具、機材等を洗浄した後、実際の人体の手術を行うとしても、人体への悪影響のリスクが残される。手術に用いる上記したようなクリップ等の治具、機材等は、高価なものであるため、シミュレーションで用いら治具、機材等を破棄することは、経済的な負荷を医療現場と患者に強いているという問題があった。
【００１３】
また、非特許文献１において開示された縮合型反応性シリコーン樹脂は白色不透明であり、手術シミュレーションを行った場合において、血管形状の立体的な視認性やクリップ等の治具、機材等を使用した際の血管モデルの形状やクリップ等の位置を確認しにくい問題があった。
【００１４】
本発明はこのような状況に鑑みてなされたものであり、術前における外科医の手技練習やシミュレーション、使用治具の選択決定などの際に好適に使用することができる、生体安全性が高く、手術を安全、正確且つ迅速に行え、高い学習効果が期待される臓器モデルおよびその製造方法を提供することを主たる目的とする。
【課題を解決するための手段】
【００１５】
上記課題を解決するための本発明は、生体部位を模した臓器モデルであって、白金系触媒を用いた付加反応型シリコーン樹脂によって構成されることを特徴とする。
【００１６】
本発明の臓器モデルは、透明性を有するものであることが望ましい。
【００１７】
また、本発明の臓器モデルには、脳内血管モデルである態様が含まれる。
【００１８】
上記課題を解決するための本発明は、生体部位を模した臓器モデルの製造方法であって、溶剤可溶性樹脂によって作成された生体部位を模した模写型の表面に、白金系触媒を用いた付加反応型シリコーン樹脂を所定肉厚にて塗布し、当該付加反応型シリコーン樹脂を硬化させた後、溶剤によって模写型を溶解除去することを特徴とする。
【００１９】
本発明の臓器モデルの製造方法において、前記溶剤可溶性樹脂はＡＢＳ樹脂である態様が含まれる。
【発明の効果】
【００２０】
本発明の臓器モデルによれば、これを構成する材質が白金系触媒を用いた付加反応型シリコーン樹脂からなるものであって、人体に無害なものであるため、術前シミュレーションにおいて用いたクリップ等の医療用治具、機材等を汚染することない。従って、シミュレーションで用いた治具をそのまま実際の手術において用いる場合に、仮に洗浄に問題があったとしても、生体に対する悪影響のリスクを低減することができる。
【図面の簡単な説明】
【００２１】
【図１】本発明に係る白金系触媒を用いた付加反応型シリコーン樹脂の反応様式の一例を示す図である。
【図２】本発明の臓器モデルの一例を示す図面代用写真である。
【図３】本発明の臓器モデルの製造方法の一実施形態における各製造工程を説明するフロー図である。
【発明を実施するための形態】
【００２２】
以下、本発明の臓器モデルについて具体的に説明する。
【００２３】
本発明の臓器モデルは、白金系触媒を用いた付加反応型シリコーン樹脂により構成されることを特徴とする。
【００２４】
この付加反応型シリコーン樹脂は、(ａ)分子中に少なくとも２個の、ケイ素原子に結合したアルケニル基を有するオルガノポリシロキサンと、（ｂ）分子中に少なくとも２個の、ケイ素原子に結合した水素を有するオルガノハイドロジエンポリシロキサンと、（ｃ）白金系触媒とからなるものであり、常温（２３℃±５℃）付近において、液状を呈する、二液性付加反応型シリコーン樹脂である。
【００２５】
上記（ａ）オルガノポリシロキサンは、ベースポリマーとなる成分であり、分子中に少なくとも２個のアルケニル基を有するものである限り、直鎖状でも分岐状でもよい。アルケニル基としてはビニル基、アリル基、ブテニル基、ヘキセニル基、デセニル基が例示される。オルガノポリシロキサンは１種でも構造の異なる２種以上を組みあわせてもよい。
【００２６】
上記（ｂ）オルガノハイドロジエンポリシロキサンは架橋剤として作用するもので、分子中に少なくとも２個のケイ素原子に直結した水素原子を有する限り、直鎖状、分岐状、環状であってよい。特に限定されるわけではないが、具体的には、例えば、ジメチルハイドロジエンシリル基で末端が封鎖された直鎖状オルガノポリシロキサン、トリメチルシリル基で末端が封鎖され主鎖にジメチルシロキサン単位とメチルハイドロジエンシロキサン単位を有するオルガノポリシロキサン、ジメチルハイドロジエン単位とＳｉＯ2 単位を有する低粘度流体等が挙げられる。
【００２７】
上記（ｃ）白金系触媒は、前記（ａ）オルガノポリシロキサンと前記（ｂ）オルガノハイドロジエンポリシロキサンとによるヒドロシリル化反応の触媒として作用するものであり、公知の白金系触媒でよい。具体的には白金黒又は白金をシリカ、カーボンブラック等に担持させたもの、塩化白金酸、塩化白金酸のアルコール溶液、塩化白金酸とオレフィン又はビニルシロキサン等の錯塩などが例示される。
【００２８】
なお、本発明に係る白金系触媒を用いた付加反応型シリコーン樹脂組成物中には、上記した成分に加えて、生体安全性という本発明の目的を阻害しない限りにおいて、必要に応じて、例えば、有機窒素化合物等の付加反応速度遅延剤、炭酸カルシウム、硫酸ナトリウム、炭酸マグネシウムといった無機塩類からなる発泡剤、着色剤等を配合することが可能である。
【００２９】
図１は、本発明に係る白金系触媒を用いた付加反応型シリコーン樹脂の反応様式の一例を示すものであり、(ａ)分子中に少なくとも２個の、ケイ素原子に結合したアルケニル基を有するオルガノポリシロキサンからなる第一液に、（ｂ）分子中に少なくとも２個の、ケイ素原子に結合した水素を有するオルガノハイドロジエンポリシロキサンと（ｃ）白金系触媒液状を含む第二液を混合することで、図示するように、（ａ）オルガノポリシロキサンの末端のアルケニル基（ビニル基）が、（ｂ）オルガノハイドロジエンポリシロキサンの有する水素原子とハイドロサイレーション付加結合して硬化するものである。なお、図１において示される化学式は、あくまで本発明に係る白金系触媒を用いた付加反応型シリコーン樹脂の一例を示すものであって、本発明がこの図示する例に何ら限定されるものではない。
【００３０】
本発明に係る白金系触媒を用いた付加反応型シリコーン樹脂は、後述するようにして臓器モデルを製造するにおいて、所定の肉厚にて均一に塗工可能な粘度と可塑度を有し、硬化後において十分な強度と実際の臓器と近似する所期の柔軟性を発揮するものとなる限り、その組成に特に限定はない。
【００３１】
本発明において用いることのできる、白金系触媒を用いた付加反応型シリコーン樹脂としては、具体的には、例えば、ELASTOSIL（商標名）M 4600 A/B、ELASTOSIL（商標名）M 4601 A/B、ELASTOSIL（商標名）M 4615 A/B、ELASTOSIL（商標名）M 4630 A/B 、ELASTOSIL（商標名）M 4635 A/B、ELASTOSIL（商標名）M 4641 A/B、ELASTOSIL（商標名）M 4643 A/B、ELASTOSIL（商標名）M 4644 A/B、ELASTOSIL（商標名）M 4645 A/B、ELASTOSIL（商標名）M 4648 A/B、ELASTOSIL（商標名）M 4670 A/B (いずれも、旭化成ワッカーシリコーン株式会社製）、KE-1300T、KE-1310ST、KE-1314-2、KE-1316、KE-1600、KE-1603-A/B、KE-1606（いずれも信越シリコーン社製）などが例示できるが、もちろんこれらに何ら限定されるものではない。
【００３２】
中でも臓器モデル造形時の塗布工程と肉厚調整の点において、付加反応型シリコーン樹脂の主剤の粘度は100Pa・ｓ以下が好ましく、さらに50 Pa・ｓ以下がより好ましい。
【００３３】
また、本発明で用いられる白金系触媒を用いた付加反応型シリコーン樹脂の硬度は、実際の臓器や血管の質感に近似する点においてShoreA硬度40以下が好ましく、25以下がより好ましい。
【００３４】
また、本発明で上記に示した付加反応型シリコーンに加えて、硬度調整の必要に応じて添加剤を加えることができる。添加剤としてはポリジメチルシロキサン等があげられる。市販のポリジメチルシロキサンとしては、SILICONE FLUID AK 35 （旭化成ワッカーシリコーン株式会社製）、RTVシンナー（信越シリコーン社製）などが例示される。
【００３５】
本発明に係る白金系触媒を用いた付加反応型シリコーン樹脂としては、その硬化後において透明性を有するものであることが好ましい。本発明の臓器モデルが透明性を有するものであれば、例えば臓器と血管の接触状況を把握しながら、術前シミュレーションができるため手術を安全、正確に且つ敏速に行なえる利点があり、血管と臓器の手術に関わる臓器モデルとして有効なものとなる。
【００３６】
本発明の臓器モデルは、生体における各種臓器や血管等の器官構造の全体ないし一部を模したものとして製造可能であるが、特に、例えば、図２に例示するような脳血管の動脈瘤を有する血管モデル、カテーテル治療用の血管モデル、動脈疾患におけるステント留置術用のモデル、縫合練習用の血管モデルなどといった、血管の手術模型として特に有効である。
【００３７】
なお、本発明に係る白金系触媒を用いた付加反応型シリコーン樹脂から構成される臓器モデルは、生体に対する安全性が高いため、例えば、手術室に術前シミュレーションで用いた臓器モデルを持込み、これを参照しながら人体の手術を行うことも可能となり手術の予行に用いる臓器モデルとしての利用効果が高いものとなる。
【００３８】
次に、上記したような本発明の臓器モデルの製造方法について図面を参照しつつ具体的に説明する。図３は、本発明の臓器モデルの製造方法の一実施形態における各製造工程を説明するフロー図である
【００３９】
上記したように本発明の臓器モデルの製造方法においては、有機溶剤可溶性樹脂によって作成された生体部位を模した模写型の表面に、白金系触媒を用いた付加反応型シリコーン樹脂を所定肉厚にて塗布し、当該付加反応型シリコーン樹脂を硬化させた後、有機溶剤によって模写型を溶解除去することを特徴とする。
【００４０】
まず、生体部位を模した模写型の作成方法としては、特に限定されるものではなく、従来公知の手法によって製造することができる。
【００４１】
例えば、ポジトロン断層法、核磁気共鳴画像法（ＭＲＩ）などのコンピュータ断層撮影法（ＣＴ）により、作成しようとする臓器モデルの対象となる患者の臓器や血管などの器官の形状や大きさを測定し、得られたＤＩＣＯＭ（Disital Imaging and Communications in Medicine)データに基づいて、コンピュータで三次元化処理し、三次元形状データを作成する。この三次元形状データを用いて、図３に示すように、３Ｄプリンタによって模写型を作成することができる（（１）３Ｄプリンタ出力）。より具体的には、例えば、得られた三次元形状データを上下複数層に輪切りしたスライスデータに基づいて、ノズルヘッドから溶融樹脂を塗布する工程を下層から上層へと繰り返し樹脂を積層させるＦＤＭ方式（熱溶解積層法）による３Ｄプリンタを用いて作成することができる。
【００４２】
なお、模写型の作成方法としては、上記したような３Ｄプリンタを用いた作成方法に限られず、三次元形状データに基づいて、例えば、鋳型（注入型）を作成してモールディングにより製造する方法や、切削加工により製造する方法等を用いることも可能である。
【００４３】
この模写型は、溶剤可溶性樹脂によって作成される。溶剤可溶性樹脂としては、特に限定されるものではなく、前記したような付加反応型シリコーン樹脂に対して非溶解性である溶剤に対して、良好な溶解性を示す樹脂であり、かつ形状再現性の良好なものであれば特に限定されるものではなく、使用する有機溶剤との組合せにおいて各種のものを用いることができる。具体的には、例えば、ＡＢＳ樹脂、アクリル系樹脂、エチレン‐酢酸ビニル系樹脂、ポリスチレン系樹脂、ＰＬＡ樹脂（ポリ乳酸樹脂）、ＰＶＡ樹脂（ポリビニルアルコール樹脂）、ポリエチレングリコールなどを用いることができるが、これらに限定されるものではない。このうち、好ましくは、ＦＤＭ方式３Ｄプリンタ等の使用も可能なＡＢＳ樹脂である。
【００４４】
次いで、このようにして製造された模写型に、必要に応じて、バリ取り、研磨等の表面加工を施す（（２）バリ取り・表面加工）。
【００４５】
その後、この模写型の表面に、上記したような白金系触媒を用いた付加反応型シリコーン樹脂（二液を混合後）を塗工する（（３）シリコーンコーティング）。塗工方法としては、特に限定されるものではなく、その粘度に応じて、浸漬法や、ローラ、刷毛、へら、ピン等を用いた塗布法、噴霧法等を用いることができるが、いずれであっても、均一な膜厚に塗布することができるように注意する。塗布する膜厚としては、得ようとする臓器モデルの種類や使用する付加反応型シリコーン樹脂の種類や粘度等によっても左右されるため、一概には規定できないが、例えば、臓器モデルが脳内血管モデルある場合には、硬化後において０．０１〜１．０ｍｍ程度の肉厚が得られるように塗布することが望ましい。
【００４６】
模写型の表面に付加反応型シリコーン樹脂を均一に塗工後、シリコーン樹脂を完全に硬化させる。硬化は、常温硬化で行う。付加反応型シリコーン樹脂の場合、硬化時間は、白金系触媒を含んだ硬化剤により調整可能である。具体的には、常温（２３℃±５℃）において、例えば約６〜２４時間程度で完全に硬化させることが可能であるが、使用する付加反応型シリコーン樹脂の組成によっても当然異なる。
【００４７】
付加反応型シリコーン樹脂の硬化後、形成された臓器モデルを溶剤中に浸漬させ、模写型を溶解する（（４）ＡＢＳ樹脂溶解）。使用する溶剤は、模写型を形成するのに使用した溶剤可溶性樹脂に対して良好な溶解性を有するものであれば、特に限定されるものではなく、前記したように使用する溶剤可溶性樹脂との組合せにおいて各種のものを使用することができる。例えば、溶剤可溶性樹脂としてＡＢＳ樹脂を用いた場合には、使用する溶剤としては、例えば、アセトアルデヒド、ヘンズアルデヒド等のアルデヒド系、メチルエーテル、ジエチルエーテル、イソプロピルエーテル、プロピレンオキサイド、ジオキサン、セルソルブ等のエーテル系、アセトン、メチルエチルケトン、メチルイソブチルケトン、シクロヘキサン等のケトン系、ギ酸エチル、酢酸メチル、酢酸エチル等のエステル系、ベンゼン、トルエン、キシレン等の芳香族系、γ−ブチロラクトン、γ−バレロラクトン等のラクトン系などを使用することができるが、これらに何ら限定されるものではない。作成した臓器モデルの大きさや形状にもよるが、例えば、可溶性樹脂がＡＢＳ樹脂で溶剤としてベンゼン、キシレン等の芳香族系溶剤を用いた場合には、模写型の溶解には約６時間以上かかる。形成された臓器モデルにおいては、溶剤の浸透や模写型の溶出を促進するため、血管などの開口部以外にも、目立たない位置や手術シミュレーションに影響を与えない位置に開口部を形成してもよい。
【００４８】
模写型を溶解した後、得られた白金系触媒を用いた付加反応型シリコーン樹脂から構成される臓器モデルを、最後に、例えば、アルコール、水の順で十分に洗浄（（５）モデル洗浄）し、製品を得る。なお、使用した溶剤によっても異なるが、前記模写型の溶解工程において、臓器モデルを構成するシリコーン樹脂に溶剤が浸透することにより、シリコーン樹脂の膨潤が生じる場合があるが、上記したようにアルコール、水で洗浄することによって所期の寸法に復元する。
【実施例】
【００４９】
以下、本発明を実施例に基づきより具体的に説明する。
【００５０】
被験者の協力の下に、３Ｄ−ＣＴＡ（三次元脳血管造影）によって得られたデータを使用して、３Ｄプリンタ（TierTime Technology社製、製品名UP  Plus2）にて、ＡＢＳ樹脂（TierTime Technology社製、製品名  UP Fila ABS）を用いて、脳血管モデルのＡＢＳ樹脂製模写型を作成した。得られたＡＢＳ樹脂製模写型のバリ取り、研磨などの表面加工を行った後、作成したＡＢＳ樹脂製模写型の表面に白金系触媒を用いた二液付加反応型シリコーン樹脂（ELASTOSIL(商標名） M 4600 A/B、旭化成ワッカーシリコーン株式会社製）を硬化後において約０．３ｍｍの肉厚となるよう均一にコーティングした。コーティング後、室温（２３℃±５℃）において、約１２時間かけてシリコーン樹脂を硬化させた。その後、形成された臓器モデルをトルエン中に浸漬させ、約６時間かけてＡＢＳ樹脂製模写型を溶解した。ＡＢＳ樹脂製模写型を溶解して得られたシリコーン樹脂製脳血管モデルを、イソプロピルアルコールにて３回、次いで純水にて３回十分に洗浄して、被験者の脳動脈瘤とその周辺動脈を模したシリコーン樹脂製脳血管モデルを得た。
【００５１】
得られたシリコーン樹脂製脳血管モデルを使用して、クリッピングの手技練習を行った。その結果、脳動脈瘤クリッピング術用クリップ（杉田チタンクリップII、ミズホ株式会社製）のラインナップの中から至適なタイプを選択しすることができたため、実際の手術を安全、正確に且つ敏速に行なえた。得られたシリコーン樹脂製脳血管モデルは、実際の脳血管とその柔軟性、弾力性が近似するものであって、クリッピングの手技練習が効果的に行えた。また、得られた脳血管モデルはその壁面の一方から他方が視認できる程度の高い透明性を有するものであって、血管とクリップの接触状況を把握しながらの手技練習が可能であった。
【図１】
2016139069.tif 000003
【図３】
2016139069.tif 000004
【図２】
2016139069.tif 000005